(57)【要約】【課題】鋳型と凝固シェルとの間の摩擦を低減するとともに、鋳型と凝固シェルとの間におけるモールドフラックスフィルムの充填性を高めることが可能であり、さらに耐久性が高い、振動装置を備える連続鋳造用鋳型を提供する。【解決手段】本発明の連続鋳造用鋳型は、振動装置を備え、前記振動装置は、前記鋳型を鉛直方向および水平方向への振動変位が可能に懸架する板バネからなる複数の懸架部材と、前記鋳型を鉛直方向に振動させる鉛直駆動装置と、前記鋳型を水平方向に振動させる水平駆動装置とからなり、前記懸架部材の剛性は、鉛直方向の振動変位に対する剛性よりも、水平方向の振動変位に対する剛性の方が大きいものである。前記懸架部材は、鉛直方向に沿って延び出し、上下端が前記鋳型に接合された鉛直板バネと、水平方向に沿って延び出し、一端が前記鉛直板バネに接合された水平板バネとからなることが好ましい。【選択図】図１
2015093277.tif 000002
【特許請求の範囲】
【請求項１】
振動装置を備える連続鋳造用鋳型であって、
前記振動装置は、
前記鋳型を鉛直方向および水平方向への振動変位が可能に懸架する板バネからなる複数の懸架部材と、
前記鋳型を鉛直方向に振動させる鉛直駆動装置と、
前記鋳型を水平方向に振動させる水平駆動装置とからなり、
前記懸架部材の剛性は、鉛直方向の振動変位に対する剛性よりも、水平方向の振動変位に対する剛性の方が大きいことを特徴とする連続鋳造用鋳型。
【請求項２】
前記懸架部材は、鉛直方向に沿って延び出し、上下端が前記鋳型に接合された鉛直板バネと、水平方向に沿って延び出し、一端が前記鉛直板バネに接合された水平板バネとからなることを特徴とする請求項１に記載の連続鋳造用鋳型。
【請求項３】
前記懸架部材は、水平方向に対して傾きを有し、一端が前記鋳型に接合された上下に１組の傾斜板バネからなることを特徴とする請求項１に記載の連続鋳造用鋳型。
【請求項４】
前記懸架部材に付与する引張力を調整する引張装置を備えることを特徴とする請求項１〜３のいずれかに記載の連続鋳造用鋳型。
【請求項５】
前記鉛直駆動装置が油圧シリンダであり、前記水平駆動装置が偏心ウエイトを回転させるバイブレータであることを特徴とする請求項１〜４のいずれかに記載の連続鋳造用鋳型。
【請求項６】
請求項１〜５のいずれかに記載の連続鋳造用鋳型を用いる連続鋳造方法であって、
前記鋳型の鉛直方向の振動について、振幅が２〜１５ｍｍ、振動数が１０〜５００ｃｐｍ、および下記（１）式で表される実ネガティブストリップ速度率Ｎが０〜１００％である条件を満足するとともに、
前記鋳型の水平方向の振動について、振幅が１〜１０００μｍおよび振動数が１０〜１００００Ｈｚを満足するように、
前記鉛直駆動装置および前記水平駆動装置を制御することを特徴とする連続鋳造方法。
Ｎ＝（Ｖｍ−Ｖｃ）／Ｖｃ×１００  …（１）
ここで、Ｎ：実ネガティブストリップ速度率（％）、Ｖｍ：鋳型の上下振動の１振動期間における下降している期間の下降速度の平均値、Ｖｃ：鋳片の鋳造速度であり、ＶｍおよびＶｃは鉛直方向下向きを正とする。
【請求項７】
前記鋳型の水平方向の振動の振幅の時間平均値が５〜１５０μｍを満たすように前記水平駆動装置を制御することを特徴とする請求項６に記載の連続鋳造方法。
【請求項８】
請求項４に記載の連続鋳造用鋳型を用いる連続鋳造方法であって、
前記鋳型の水平方向の振動の振幅の時間平均値が５〜１５０μｍを満たすように前記水平駆動装置または前記引張装置を制御することを特徴とする請求項６に記載の連続鋳造方法。
【発明の詳細な説明】
【技術分野】
【０００１】
本発明は、鋳型と鋳片の凝固シェルとの間の潤滑を促進するために、振動装置を備える連続鋳造用鋳型に関する。また、本発明は、その連続鋳造用鋳型を用いた連続鋳造方法に関する。
【背景技術】
【０００２】
鋼の連続鋳造において、鋳型と凝固シェルとの間にモールドフラックスを円滑に流入させ、鋳型と凝固シェルとの間の潤滑性を確保することが重要である。鋳型と凝固シェルとの間の潤滑作用を強化する方法として、鋳型に振動を付与する方法がある。たとえば、特許文献１には、鋳型に超音波振動を付与し、振動周波数を周期的に一定範囲で変更することにより、鋳型と凝固シェルとの間の摩擦抵抗を一様に低減させ、モールドフラックスの流れを均一にする方法が開示されている。
【０００３】
また、特許文献２には、鋳型の鉛直方向の振動波形をサイン波から偏倚した波形に変更し、ポジティブストリップ時間を長くして、鋳型と凝固シェルとの間へのモールドフラックスの流入量を増加させる方法が開示されている。ポジティブストリップ時間とは、鋳型の１振動期間における、鋳片の引抜方向の鋳型の速度が鋳片の引抜速度よりも早い期間の長さを意味する。
【先行技術文献】
【特許文献】
【０００４】
【特許文献１】特公昭５９−６７３５号公報
【特許文献２】特公平４−７９７４４号公報
【発明の概要】
【発明が解決しようとする課題】
【０００５】
しかし、特許文献１に記載の方法は、一定の潤滑作用の向上効果は得られるものの、超音波振動は減衰しやすいため、多数の超音波振動子を設置しなければならない煩雑さや、超音波振動による鋳型を構成する銅板の腐食が問題となる。このため、同文献に記載の方法はこれまでに実用化された例はない。
【０００６】
また、特許文献２に記載の方法は、一定の潤滑作用の向上効果は得られるものの、その効果は限定的であった。また、この方法では、鋳型と凝固シェルとの間におけるモールドフラックスフィルムの充填性を向上させる効果はほとんどなく、凝固シェルを安定して冷却することができない。
【０００７】
本発明は、これらの問題に鑑みてなされてものであり、鋳型と凝固シェルとの間の摩擦抵抗を低減するとともに、鋳型と凝固シェルとの間におけるモールドフラックスフィルムの充填性を高めることが可能であり、さらに高い耐久性を有する連続鋳造用鋳型を提供することを目的とする。また、本発明は、この連続鋳造用鋳型を用いた鋳片の連続鋳造方法を提供することを目的とする。
【課題を解決するための手段】
【０００８】
本発明者らは、上記課題を解決するために、まず、鋳型を鉛直方向の振動に加えて水平方向に振動させることが可能な鋳型について検討した。
【０００９】
水平方向および鉛直方向の振動を、従来から用いられているレバー式の鋳型振動装置を用いて実現するには、以下の問題がある。レバー式の鋳型振動装置とは、レバーが鋳型を懸架するとともにリンクを構成し、駆動装置が発生する振動を、このリンクを介して鋳型に鉛直方向の振動として伝達するものである。この振動装置で鋳型に水平方向の振動を付加できるようにするには、鋳型を懸架するレバーの回転軸が水平方向に振動変位できるよう、回転軸の軸受の形状を水平方向に長い長円形のような形状にしたり、回転軸より大きな直径の円形にしたりしなければならない等、設計上の困難を伴う。また、軸受を長円形や軸より大きな円形にした場合、回転軸が軸受に対してガタを有することとなり、鋳型を振動させた際に回転軸と軸受の間に衝撃が生じるため、回転軸及び軸受の耐久性が低下する。
【００１０】
本発明者らが、これらの問題を踏まえて検討を進めたところ、複数の板バネからなる懸架部材を用いて鋳型を支持体に懸架することにより、板バネの弾性的な伸縮を利用して振幅を得ることができ、振動の付加に適しているとともに、ガタを有する部分を皆無とすることができるため、駆動装置を用いて鋳型に鉛直方向および水平方向の振動を付与しても、高い耐久性を有することがわかった。
【００１１】
そして、本発明者らは、この鋳型を用いて、鋳型の振動方法について検討した。鉛直方向の振動は、溶融したモールドフラックスを鋳型と凝固シェルとの間への流入を促進するポンプ作用を有する。検討の結果、懸架部材の剛性を、鉛直方向の振動変位に対する剛性よりも、水平方向の振動変位に対する剛性の方が大きいものとし、鉛直方向の振動に、微細な水平方向の振動を付加することによって、ポンプ作用に加えて、鋳型と凝固シェルとの間の摩擦抵抗を低減する作用および鋳型と凝固シェルとの間におけるモールドフラックスフィルムの充填性を高める作用が得られることを見出した。
【００１２】
本発明は、このような知見に基づいてなされたものであり、その要旨は、下記の振動装置を備える連続鋳造用鋳型にある。
【００１３】
振動装置を備える連続鋳造用鋳型であって、前記振動装置は、前記鋳型を鉛直方向および水平方向への振動変位が可能に懸架する板バネからなる複数の懸架部材と、前記鋳型を鉛直方向に振動させる鉛直駆動装置と、前記鋳型を水平方向に振動させる水平駆動装置とからなり、前記懸架部材の剛性は、鉛直方向の振動変位に対する剛性よりも、水平方向の振動変位に対する剛性の方が大きいことを特徴とする連続鋳造用鋳型。
【００１４】
本発明の連続鋳造用鋳型において、前記懸架部材を、鉛直方向に沿って延び出し、上下端が前記鋳型に接合された鉛直板バネと、水平方向に沿って延び出し、一端が前記鉛直板バネに接合された水平板バネとからなるものとしてもよい。また、懸架部材を、水平方向に対して傾きを有し、一端が前記鋳型に接合された上下に１組の傾斜板バネからなるものとしてもよい。さらに、前記懸架部材に付与する引張力を調整する引張装置を設けてもよい。
【００１５】
また、前記鉛直駆動装置を油圧シリンダとし、前記水平駆動装置を、偏心ウエイトを回転させるバイブレータとしてもよい。
【００１６】
また、本発明の要旨は、下記の連続鋳造方法にある。
【００１７】
上記の本発明の連続鋳造用鋳型を用いる連続鋳造方法であって前記鋳型の鉛直方向の振動について、振幅が２〜１５ｍｍ、振動数が１０〜５００ｃｐｍ、および下記（１）式で表される実ネガティブストリップ速度率Ｎが０〜１００％である条件を満足するとともに、前記鋳型の水平方向の振動について、振幅が１〜１０００μｍおよび振動数が１０〜１００００Ｈｚを満足するように、前記鉛直駆動装置および前記水平駆動装置を制御することを特徴とする連続鋳造方法。
Ｎ＝（Ｖｍ−Ｖｃ）／Ｖｃ×１００  …（１）
ここで、Ｎ：実ネガティブストリップ速度率（％）、Ｖｍ：鋳型の上下振動の１振動期間における下降している期間の下降速度の平均値、Ｖｃ：鋳片の鋳造速度であり、ＶｍおよびＶｃは鉛直方向下向きを正とする。
【００１８】
本発明の連続鋳造方法において、前記鋳型の水平方向の振動の振幅の時間平均値が５〜１５０μｍを満たすように前記水平駆動装置または前記引張装置を制御することが好ましい。
【発明の効果】
【００１９】
本発明の連続鋳造用鋳型によれば、鉛直方向の振動に微細な水平方向の振動を付加した振動を鋳型に付与することができ、鋳型と凝固シェルとの間の摩擦抵抗を低減するとともに、鋳型と凝固シェルとの間におけるモールドフラックスフィルムの充填性を高めることができる。そのため、凝固シェルを安定して冷却することが可能である。また、本発明の連続鋳造用鋳型はガタを有しないため高い耐久性を有する。
【００２０】
本発明の連続鋳造方法によれば、この連続鋳造用鋳型を用いるため、長期間にわたって、安定して鋳片を製造することができる。
【図面の簡単な説明】
【００２１】
【図１】本発明の連続鋳造用鋳型の１態様を示す構成図であり、同図（ａ）は平面図であり、同図（ｂ）は同図（ａ）のＡ方向断面図である。
【図２】本発明の連続鋳造用鋳型の別態様を示す構成図であり、同図（ａ）は平面図であり、同図（ｂ）は同図（ａ）のＢ方向断面図である。
【図３】本発明の連続鋳造用鋳型の別態様を示す構成図であり、同図（ａ）は平面図であり、同図（ｂ）は同図（ａ）のＣ方向断面図である。
【図４】比較例の連続鋳造用鋳型の態様を示す構成図であり、同図（ａ）は平面図であり、同図（ｂ）は同図（ａ）のＤ方向断面図である。
【発明を実施するための形態】
【００２２】
１．本発明の連続鋳造用鋳型の構成
図１は、本発明の連続鋳造用鋳型の１態様を示す構成図であり、同図（ａ）は平面図であり、同図（ｂ）は同図（ａ）のＡ方向断面図である。同図に示す鋳型１は、一対の長辺銅板１１、一対の短辺銅板１２およびこれらの銅板を囲繞する冷却箱１３を備える組立鋳型である。冷却箱１３には、長辺銅板１１および短辺銅板１２を冷却する冷却水が流通する。鋳型１の側面近傍には、鋳型１の静止状態からの振動変位を測定する距離計２が配置されている。距離計２は、非接触方式であれば、渦流式でもレーザー式でもよい。
【００２３】
鋳型１は、複数の板バネからなる懸架部材３によって、平行に配置された２枚の支持壁４の間に懸架される。支持壁４は支持台５の上面に直立するように設けられており、支持台５の上面と冷却箱１３の下面に接するように、鋳型１を鉛直方向に振動させる鉛直駆動装置６が配置される。図１には、鉛直駆動装置６として油圧式のステッピングシリンダが配置された例を示す。また、冷却箱１３の懸架部材３に接続された側面には、鋳型１を水平方向に振動させる水平駆動装置７が配置される。同図には、水平駆動装置７としてバイブレータが配置された例を示す。バイブレータとしては、例えば偏心したウエイトをモータによって回転させるタイプのものを使用することができる。鋳型１の下方には鋳造された鋳片を誘導するローラーエプロン８が配置される。
【００２４】
懸架部材３は、冷却箱１３の支持壁４に対向する側面にそれぞれ２個ずつ、計４個配置されている。各懸架部材３は、鉛直方向に沿って延び出した板バネである鉛直板バネ３１と、水平方向に沿って延び出した板バネである水平板バネ３２とからなる。図１（ｂ）に示すように、鉛直板バネ３１は、冷却箱１３の側面に設けられた凹部に上端と下端が接合される。水平板バネ３２の長手方向の一方の端部は、支持壁４に接合され、もう一方の端部は鉛直板バネ３１の長手方向中央にボルトおよびナットまたは溶接により強固に接合される。水平板バネ３２は、鉛直方向の振動変位を主に受け持ち、鉛直板バネ３１は、水平方向の振動変位を主に受け持つ。
【００２５】
なお、水平板バネ３２は、鋳型１を懸架した状態では鋳型１の自重によって撓むため、振動装置を駆動していない状態でも厳格に水平となっているわけではなく、わずかな傾きを許容する。
【００２６】
懸架部材３の剛性は、鉛直方向の振動変位に対する剛性よりも、水平方向の振動変位に対する剛性の方を大きくする。このような懸架部材３の剛性は、鉛直板バネ３１の剛性を水平板バネ３２の剛性よりも大きくすることで実現できる。例えば鉛直板バネ３１と水平板バネ３２とが同材質からなる場合、鉛直板バネ３１の厚さを水平板バネ３２の厚さよりも厚くしたり、鉛直板バネ３１の長さを水平板バネ３２の長さよりも長くしたりすることにより実現することができる。
【００２７】
懸架部材３の剛性を、鉛直方向の振動変位に対する剛性よりも、水平方向の振動変位に対する剛性の方を大きくすることにより、鋳型１を鉛直駆動装置６および水平駆動装置７で振動させた場合に、水平方向の振動は、鉛直方向の振動よりも、振幅が小さく、振動数が大きくなる。これにより、連続鋳造時に鋳型と凝固シェルとの間の摩擦抵抗を低減するとともに、鋳型と凝固シェルとの間におけるモールドフラックスフィルムの充填性を高めることが可能となる。
【００２８】
図１では、懸架部材３を鋳型１の４隅に配置したが、鋳型１を安定して懸架できれば、懸架部材３の数および位置はこれに限られない。
【００２９】
また、懸架部材は、鋳型を鉛直方向および水平方向への振動変位が可能に懸架することができるものであればよく、図１に示した鉛直板バネと水平板バネからなるものに限定されない。
【００３０】
図２は、本発明の連続鋳造用鋳型の別態様を示す構成図であり、同図（ａ）は平面図であり、同図（ｂ）は同図（ａ）のＢ方向断面図である。同図に示す鋳型は、懸架部材の形態が異なること以外は前記図１に示す鋳型と同様の構成であり、実質的に同一の部分には同一の符号を付している。
【００３１】
図２に示す鋳型１は、各懸架部材３が、水平方向に対して傾きを有する上下１組の傾斜板バネ３３からなる。２枚の傾斜板バネ３３は、それぞれ長手方向の一方の端部が冷却箱１３の側面の鉛直方向中央近傍に接合され、もう一方の端部は支持壁４に接合される。
【００３２】
一般に、鋳型を懸架する懸架部材は、前記図１で示した水平板バネのように水平に配置されると鉛直方向の振動変位を主に受け持つ。また、前記図１に示した鉛直板バネのように鉛直に配置されると水平方向の振動変位を主に受け持つ。これに対し、懸架部材は、水平方向から傾けて配置された場合、鉛直方向の振動変位に加えて水平方向の振動変位も受け持つ特性を具備する。受け持つ水平方向の振動変位の割合は、傾きが大きいほど大きくなる。このため、図２に示すように、傾斜板バネ３３の水平方向の長さが鉛直方向の長さよりも長くなるように配置することにより、すなわち傾斜板バネ３３の水平方向からの傾きが４５°以下となるように配置することにより、懸架部材３の水平方向の振動変位に対する剛性を、鉛直方向に対する剛性よりも大きくすることができる。傾斜板バネ３３の水平方向からの傾きは、３〜３０°の範囲が好ましい。
【００３３】
図２に示す懸架部材３は、この傾斜板バネの性質を利用したものであり、図１に示す水平板バネと鉛直板バネからなる懸架部材と比べて予期しない振動モードが発生しやすい点で設計が困難である一方、構造が単純であり安価に製作できるという利点がある。
【００３４】
これに対して、図１に示す懸架部材は、鉛直方向の振動変位と水平方向の振動変位をそれぞれ設置方向が異なる水平板バネと鉛直板バネで別個に受け持つため、図２に示す懸架部材と比べて設計の自由度が高いという利点がある。
【００３５】
ここで、図１に示す懸架部材の水平板バネも、厳密には水平方向の弾性を有し、水平方向に伸縮するため、それ自身が水平方向の振動変位が可能である。そのため、水平駆動装置として大きな駆動力を有するものを使用すれば、図１に示す懸架部材から鉛直板バネをなくし、水平板バネのみとしても、水平方向の振動変位は可能ではある。もっとも、図１に示す懸架部材のように、鉛直方向の振動変位と水平方向の振動変位をそれぞれ設置方向が異なる水平板バネと鉛直板バネに分担させることにより、水平板バネのみで懸架する場合と比べて無理のない設計が可能である。
【００３６】
図３は、本発明の連続鋳造用鋳型の別態様を示す構成図であり、同図（ａ）は平面図であり、同図（ｂ）は同図（ａ）のＣ方向断面図である。同図に示す鋳型は、懸架部材が引張装置を備えること以外は前記図１に示す鋳型と同様の構成であり、実質的に同一の部分には同一の符号を付している。
【００３７】
鋳型とこれを懸架する懸架部材とは一体で固有振動数があり、この固有振動数は、懸架部材の板バネの断面形状や長さ等によって変更することが可能である。固有振動数は、振幅が大きく、振動数が小さい振動を付加する場合には小さいことが望ましく、振幅が小さく、振動数が大きい振動を付加する場合には大きいことが望ましい。しかし、前記図１および前記図２に示すように、板バネを他の部材に接合した場合、固有振動数は一義的に定まり、調整することができない。
【００３８】
そこで、図３に示すように、鉛直板バネ３１に引張力を付与するとともに引張力を調整可能な引張装置３４を鉛直板バネ３１の一方の端部と鋳型１の冷却箱１３との間に設ける。引張装置３４を用いて鉛直板バネ３１に付与する引張力を調整することにより、鋳型および懸架部材の固有振動数を、鋳造条件や鋳型の振動条件に応じた適正な値に調整することが可能である。引張装置３４としては、例えば油圧シリンダを用いることができる。
【００３９】
図３では、鉛直板バネ３１にのみ引張装置３４を設けた例を示したが、引張装置３４は、鉛直板バネ３１と水平板バネ３２の両方に設けてもよいし、どちらか一方にのみ設けてもよい。水平板バネ３２に設ける場合、支持壁４側に設けてもよいし、冷却箱１３側に設けてもよい。
【００４０】
また、前記図２に示す傾斜板バネ３３にも引張装置３４を設けることができる。この場合も引張装置３４は、支持壁４側に設けてもよいし、冷却箱１３側に設けてもよい。
【００４１】
本発明の連続鋳造用鋳型において、鉛直駆動装置として油圧シリンダを用い、水平駆動装置として偏心ウエイトを回転させるバイブレータを用いることが好ましい。
【００４２】
鉛直駆動装置は、溶融したモールドフラックスを、鋳型の鉛直方向の振動と凝固シェルの鋳造方向への移動との相互作用で、鋳型と凝固シェルとの間へ押し込むポンプ機能を担う。そのため、鋳造速度に応じて振動数や振幅等の振動条件を制御可能であることが必要であり、油圧シリンダを用いることが好ましい。
【００４３】
また、水平駆動装置は、鉛直方向の振動と比べて振動数の高い微細振動を鋳型に付与して、鋳型と凝固シェルとの間の摩擦抵抗を低減すること、および鋳型と凝固シェルとの間におけるモールドフラックスフィルムの充填性を高めることを目的とする。これらの目的を達するには、水平方向の振動は振幅を厳密に制御する必要は乏しく、振動数は鋳造条件によらず一定でも問題は生じない。そのため、水平駆動装置として、偏心ウエイトを回転させるバイブレータを用い、鋳型および懸架部材の固有振動数で振動させることにより、安価で無理のない設計が可能となる。バイブレータの振動が、結果として油圧シリンダによる鉛直方向の振動に重畳する振動を発生しても問題は生じない。
【００４４】
２．本発明の鋳片の連続鋳造方法
本発明の鋳片の連続鋳造方法は、上述の本発明の連続鋳造用鋳型を用い、鋳型の鉛直方向の振動について、振幅が２〜１５ｍｍ、振動数が１０〜５００ｃｐｍ、および実ネガティブストリップ速度率が０〜１００％である条件を満足するとともに、鋳型の水平方向の振動について、振幅が１〜１０００μｍおよび振動数が１０〜１００００Ｈｚを満足するように鉛直駆動装置および水平駆動装置を制御する方法である。
【００４５】
実ネガティブストリップ速度率とは、上下振動する鋳型の下降している期間の速度の平均値が鋳片の鋳造速度に対して何％大きいかを示す値であり、下記（１）式で算出することができる。
Ｎ＝（Ｖｍ−Ｖｃ）／Ｖｃ×１００  …（１）
ここで、Ｎ：実ネガティブストリップ速度率（％）、Ｖｍ：鋳型の上下振動の１振動期間における下降している期間の下降速度の平均値、Ｖｃ：鋳片の鋳造速度であり、ＶｍおよびＶｃは鉛直方向下向きを正とする。
【００４６】
鋳型を鉛直方向にのみ振動させる従来の連続鋳造方法では、通常の場合、鋳型の鉛直方向の振動について、振幅が２〜１５ｍｍ、振動数が１０〜５００ｃｐｍ、および実ネガティブストリップ速度率が０〜１００％である条件を満足するように、鋳造速度に応じて鉛直駆動装置を制御していた。
【００４７】
これに対して、本発明の鋳片の連続鋳造方法では、従来の鉛直方向の振動条件に加えて、水平方向の振動を付加する。この水平方向の振動は、振幅が１〜１０００μｍおよび振動数が１０〜１００００Ｈｚとする。水平方向の振幅および振動数は、この規定範囲内であれば、鋳造速度等の鋳造条件に応じて変化させてもよいし、常に一定に保ってもよい。
【００４８】
本発明の連続鋳造方法によれば、鋳型と凝固シェルとの間の摩擦抵抗を低減するとともに、鋳型と凝固シェルとの間におけるモールドフラックスフィルムの充填性を高める効果が得られるため、鋳型と凝固シェルとの間の潤滑を促進するとともに、凝固シェルを安定して冷却することが可能である。また、本発明の連続鋳造方法は、板バネからなる懸架部材を用いたことにより高い耐久性を有する本発明の連続鋳造用鋳型を用いるため、鋳片を長期間にわたって、安定して製造することができる。
【００４９】
水平方向の振動の振幅が１μｍよりも小さいと、モールドフラックスフィルムの充填性を高める等の効果が得られない。一方、水平方向の振動の振幅が１０００μｍよりも大きいと、鋳片に過大な歪みを与えることとなり、凝固界面の割れを引き起こし、製造された鋳片に内部割れが残存することとなる。そのため、水平方向の振動の振幅は１〜１０００μｍとする。
【００５０】
また、水平方向の振動の振動数が１０Ｈｚよりも小さいと、モールドフラックスフィルムの充填性を高める等の効果が得られない。一方、水平方向の振動の振動数を１００００Ｈｚよりも高い値とするには、懸架部材を構成する板バネの剛性を過度に高めなければならない。また、剛性を高めたとしても、１〜１０００μｍの範囲の振幅を得るには水平駆動装置に過大な駆動力が必要となるため、工業的に利用するには現実的ではない。そのため、水平方向の振動の振動数は１０〜１００００Ｈｚとする。水平駆動装置として偏心ウエイトを回転させるバイブレータを用いた場合、水平方向の振動の振動数を鋳造条件に応じて変化させることが可能である。
【００５１】
さらに、鋳型の水平方向の振動の振幅の時間平均値が５〜１５０μｍを満たすように水平駆動装置または引張装置を制御することが好ましい。これにより、鋳型と凝固シェルとの間のモールドフラックスフィルムの充填性をより高めることができる。
【００５２】
ここで、「鋳型の水平方向の振動の振幅の時間平均値」とは、鋳型の水平方向の振動の全ストローク（振幅）の平均値を振動の１０周期以上の任意の操業時間にわたって求めた値をいう。
【００５３】
本発明の連続鋳造用鋳型は、板バネからなる懸架部材で鋳型を懸架するため、鋳型を振動させた際に振幅を一定に保つことが困難である。例えば、鋳型の水平方向の振幅の目標値を１００μｍに設定した場合において、その実績値が５０〜１５０μｍの間でばらつくことがある。このような場合には、振幅の制御の基準値として、制御時点の直前１分間の振幅の時間平均値を用い、この基準値が目標値に近付くように水平駆動装置の出力（バイブレータの慣性力）を制御すればよい。
【実施例】
【００５４】
１．本発明例１
前記図１に示す態様の連続鋳造用鋳型の具体的な実施例（本発明例１）について説明する。本発明例１の鋳型には、水平板バネ３２と鉛直板バネ３１とからなる懸架部材３を、鋳型１の冷却箱１３の４隅に１組ずつ計４組配置した。また、鉛直駆動装置６としてステッピングシリンダを２個配置し、水平駆動装置７としてバイブレータを２個配置した。鋳型１の側面近傍には、渦流式の距離計２を配置した。
【００５５】
この鋳型では、鉛直駆動装置６によって付加された振動と水平板バネ３２の弾性的な伸縮によって主に鉛直方向の振動が生じ、水平駆動装置７によって付加された振動と鉛直板バネ３１の弾性的な撓みによって主に水平方向の振動が生じる。
【００５６】
懸架部材３を構成する水平板バネ３２は幅１８０ｍｍ、厚さ３０ｍｍ、長さ８００ｍｍの鋼製とし、鉛直板バネ３１は幅１８０ｍｍ、厚さ７０ｍｍ、長さ５００ｍｍの鋼製とした。鉛直板バネ３１の鉛直方向中央には、水平板バネ３２の端部の一方を溶接によって強固に接合した。鉛直板バネ３１は、水平板バネ３２と比べて厚くかつ短かったため、水平板バネ３２よりも高い剛性を有し、懸架部材３の剛性は、鉛直方向の振動変位に対する剛性よりも、水平方向の振動変位に対する剛性の方が大きかった。
【００５７】
鋳型１の重量は１０ｔであり、鉛直板バネ３１と鋳型１との水平方向の固有振動数は２００Ｈｚであった。
【００５８】
水平駆動装置７としてのバイブレータは、偏心したウエイトをモータによって回転させるタイプとし、ウエイトの偏心の程度を無段階に変更でき、慣性力を調整できるものとした。バイブレータの最大振動数は３００Ｈｚであり、２個で最大１００ｋＮの慣性力を生じることが可能であった。
【００５９】
本発明例１の鋳型を用いて連続鋳造を行う場合、操業中には、水平方向の振動の固有振動数である２００Ｈｚでバイブレータを作動させながら、距離計を用いて鋳型の水平方向の振動の振幅を測定し、水平方向の振幅の時間平均値が５〜２０μｍの範囲となるように、バイブレータの生じる慣性力を調整する。慣性力を調整しても、水平方向の振幅の時間平均値が２０μｍを超える場合には、バイブレータ水平駆動装置７の作動振動数を２００Ｈｚからずらして、水平方向の振幅を調整する。
【００６０】
２．本発明例２
前記図２に示す態様の連続鋳造用鋳型の具体的な実施例（本発明例２）について説明する。本発明例２の鋳型には、表面の法線が鉛直方向から傾くように配置された上下２枚の傾斜板バネ３３からなる懸架部材３を、鋳型１の冷却箱１３の４隅に１組ずつ計４組配置した。また、鉛直駆動装置６としてステッピングシリンダを２個配置し、水平駆動装置７としてバイブレータを２個配置した。鋳型１の側面近傍には、渦流式の距離計２を配置した。
【００６１】
この鋳型では、鉛直駆動装置６および水平駆動装置７によって付加された振動と、傾けて配置された傾斜板バネ３３の弾性的な伸縮および撓みによって鉛直方向および水平方向の振動が生じる。
【００６２】
懸架部材３を構成する傾斜板バネ３３は幅１５０ｍｍ、厚さ５０ｍｍ、長さ１０２０ｍｍの鋼製とし、水平方向の長さが１０００ｍｍ、鉛直方向の長さが２００ｍｍとなるように傾けて配置した。すなわち、傾斜板バネ３３が水平方向から１１．３°傾くように配置した。傾斜板バネの水平方向の長さが鉛直方向の長さよりも長く、傾斜板バネの水平方向からの傾きが４５°以下であったため、懸架部材３の剛性は、鉛直方向の振動変位に対する剛性よりも、水平方向の振動変位に対する剛性の方が大きかった。
【００６３】
鋳型１の重量は８ｔであり、傾斜板バネ３３と鋳型１との水平方向の固有振動数は１７０Ｈｚであった。
【００６４】
水平駆動装置７としてのバイブレータは、偏心したウエイトをモータによって回転させるタイプとし、ウエイトの偏心の程度を無段階に変更でき、慣性力を調整できるものとした。バイブレータの最大振動数は２００Ｈｚであり、２個で最大８０ｋＮの慣性力を生じることが可能であった。
【００６５】
本発明例２の鋳型を用いて連続鋳造を行う場合、操業中には、水平方向の振動の固有振動数である１７０Ｈｚでバイブレータを作動させながら、距離計を用いて鋳型の水平方向の振動の振幅を測定し、水平方向の振幅の時間平均値が２０〜１５０μｍの範囲となるように、バイブレータの生じる慣性力を調整する。慣性力を調整しても、水平方向の振幅の時間平均値が１５０μｍを超える場合には、バイブレータの作動振動数を１７０Ｈｚからずらして、水平方向の振幅を調整する。
【００６６】
３．本発明例３
前記図３に示す態様の連続鋳造用鋳型の具体的な実施例（本発明例３）について説明する。本発明例３の鋳型には、水平板バネ３２と鉛直板バネ３１とからなる懸架部材３を、鋳型１の冷却箱１３の４隅に１組ずつ計４組配置した。また、鉛直駆動装置６としてステッピングシリンダを２個配置し、水平駆動装置７としてバイブレータを２個配置した。鋳型１の側面近傍には、レーザー式の距離計２を配置した。
【００６７】
この鋳型では、鉛直駆動装置６によって付加された振動と水平板バネ３２の弾性的な伸縮によって主に鉛直方向の振動が生じ、水平駆動装置７によって付加された振動と鉛直板バネ３１の弾性的な撓みによって主に水平方向の振動が生じる。
【００６８】
懸架部材３を構成する水平板バネ３２は幅１１０ｍｍ、厚さ３０ｍｍ、長さ９００ｍｍの鋼製とし、鉛直板バネ３１は幅１１０ｍｍ、厚さ５０ｍｍ、長さ４００ｍｍの鋼製とした。鉛直板バネ３１の鉛直方向中央には、水平板バネ３２の端部の一方を溶接によって強固に接合した。鉛直板バネ３１は、水平板バネ３２より厚くかつ短かったため、水平板バネ３２よりも高い剛性を有し、懸架部材３の剛性は、鉛直方向の振動変位に対する剛性よりも、水平方向の振動変位に対する剛性の方が大きかった。
【００６９】
鉛直板バネ３１の一方の端部と鋳型１の冷却箱１３との間には、鉛直板バネ３１に引張力を付与する引張装置３４として、油圧シリンダを設けた。油圧シリンダによって付与することができる最大引張力は８００ｋＮであった。
【００７０】
鋳型１の重量は１２ｔであり、油圧シリンダの変位を固定し、鉛直板バネ３１に引張力を付与しない場合における、鉛直板バネ３１と鋳型１との水平方向の固有振動数は１２０Ｈｚであった。また、油圧シリンダによって付与する引張力を調整することにより得られる最大の水平方向の固有振動数は２００Ｈｚであった。
【００７１】
水平駆動装置７としてのバイブレータは、偏心したウエイトをモータによって回転させるタイプとし、ウエイトの偏心の程度を無段階に変更でき、慣性力を調整できるものとした。バイブレータの最大振動数は２００Ｈｚであり、２個で最大５０ｋＮの慣性力を生じることが可能であった。
【００７２】
本発明例３の鋳型を用いて連続鋳造を行う場合、操業中には、水平方向の固有振動数の範囲内である１２０〜１５０Ｈｚでバイブレータを作動させながら、距離計を用いて鋳型の水平方向の振動の振幅を測定し、水平方向の振幅の時間平均値が１０〜５０μｍの範囲となるように、バイブレータの生じる慣性力を調整する。慣性力を調整しても、水平方向の振幅の時間平均値が５０μｍを超える場合には、鉛直板バネに付与する張力を増し、バイブレータの作動振動数から水平方向の固有振動数をずらして、水平方向の振幅を調整する。
【００７３】
４．比較例
【００７４】
図４は、比較例の連続鋳造用鋳型の態様を示す構成図であり、同図（ａ）は平面図であり、同図（ｂ）は同図（ａ）のＤ方向断面図である。同図に示す鋳型は、懸架部材の形態が異なること、距離計を備えていないこと、および水平駆動装置を備えていないこと以外は前記図１に示す鋳型と同様の構成であり、実質的に同一の部分には同一の符号を付している。
【００７５】
比較例の鋳型には、水平に配置された上下２枚の水平板バネ３５のみからなる懸架部材３を、鋳型１の冷却箱１３の４隅に１組ずつ計４組８枚配置した。また、鉛直駆動装置６としてステッピングシリンダを２個配置した。
【００７６】
この鋳型では、鉛直駆動装置６によって付加された振動と水平板バネ３５の弾性的な伸縮および撓みによって鉛直方向の振動が生じる。水平方向の振動はほとんど生じない。懸架部材３を構成する水平板バネ３５は幅１５０ｍｍ、厚さ３０ｍｍ、長さ８００ｍｍの鋼製とした。
【００７７】
５．連続鋳造試験
本発明の連続鋳造方法の効果を確認するため、本発明例１の鋳型と比較例の鋳型を用いて鋳片を連続鋳造する試験を行い、その結果を評価した。
【００７８】
５−１．試験方法
垂直曲げ型の連続鋳造機に、本発明例１の鋳型と比較例の鋳型を配置して、鋳片の連続鋳造試験を行った。長辺銅板と短辺銅板で構成される鋳型の内壁面の断面の大きさは、厚さ２５０ｍｍ、幅１３００ｍｍとした。鋳型の有効長さは８００ｍｍであった。鋳型の長辺銅板の厚さは３０ｍｍであった。
【００７９】
用いた溶鋼は、質量％で、Ｃ：０．０４％、Ｓｉ：０．０１％、Ｍｎ：０．３５％、酸可溶Ａｌ：０．０３％を含有し、残部がＦｅおよび不純物からなる低炭素アルミキルド鋼とし、引き抜き速度１．５ｍ／ｍｉｎで鋳造した。
【００８０】
用いたモールドフラックスは、化学組成における主成分であるＣａＯとＳｉＯ2の割合（ＣａＯ／ＳｉＯ2）が１．２０であり、その他の物性調整成分としてＡｌ2Ｏ3、ＭｇＯ、Ｎａ2ＯおよびＦを含有する銘柄のものとした。このモールドフラックスは、一旦溶融させた際の１３００℃における粘度が０．３Ｐａ・ｓであり、溶融後、１℃／ｍｉｎの冷却速度で冷却すると１１５０℃で結晶化し、その主な結晶がメリライトであるものであった。
【００８１】
本発明例１の鋳型を用いた連続鋳造では、ステッピングシリンダを用いて鋳型を下記条件で鉛直方向に振動させるとともに、各バイブレータの振動数を、鉛直板バネと鋳型との水平方向の固有振動数である２００Ｈｚに設定し、２個のバイブレータが生じる慣性力を合計で１０〜１００ｋＮの間で変化させ、鋳型の水平方向の振幅の時間平均値が目標値である５０μｍに近付くように制御した。その結果、水平方向の振幅の時間平均値の実績値は２０〜１００μｍの範囲内となった。ここで、鋳型の水平方向の振幅は、渦流式距離計を用いて測定し、この測定値を用いてフィードバック制御を行った。
【００８２】
比較例の鋳型を用いた連続鋳造では、ステッピングシリンダを用いて鋳型を下記条件で鉛直方向に振動させ、水平方向には振動させなかった。
【００８３】
本発明例１および比較例の鋳型を用いた連続鋳造における、鋳型の鉛直方向の振動は、振幅が３〜８ｍｍ、振動数が５０〜３００ｃｐｍ、および下記（１）式で表される実ネガティブストリップ速度率Ｎが５〜８０％である条件を満足するように鉛直駆動装置を制御した。
Ｎ＝（Ｖｍ−Ｖｃ）／Ｖｃ×１００  …（１）
ここで、Ｎ：実ネガティブストリップ速度率（％）、Ｖｍ：鋳型の上下振動の１振動期間における下降している期間の下降速度の平均値、Ｖｃ：鋳片の鋳造速度であり、ＶｍおよびＶｃは鉛直方向下向きを正とする。
【００８４】
５−２．試験結果
（１）摩擦抵抗
ステッピングシリンダが発生する駆動力を、鋳造中および空運転中に測定した。これらの駆動力の差から、鋳型内壁面と鋳片との間に発生する摩擦抵抗値を算出した。その結果、本発明例１の鋳型を用いた鋳造では、比較例の鋳型を用いた鋳造と比較して、摩擦抵抗値が平均値で２５％小さかった。これは、水平方向に振動を付与したことによる、鋳型内の摩擦抵抗の低減効果である。
【００８５】
（２）鋳型温度の変動
鋳型の長辺銅板の内壁面から内部に１０ｍｍ離れた位置であって、鋳型の幅の１／２の位置かつ有効長さの１／２の位置に熱電対を設置した。この熱電対を用いて鋳型の温度およびその変動を測定した。
【００８６】
鋳型の温度変動の標準偏差は、本発明例１の鋳型を用いた鋳造では２．８℃であったのに対して、比較例では４．５℃であった。すなわち、本発明例１の鋳型を用いた場合、鋳型の温度変動の標準偏差を比較例の鋳型を用いた場合の半分とすることができる。
【００８７】
鋳型の温度変動が大きくなる場合としては、鋳片の凝固収縮が大きな鋼種を鋳造した際に鋳片表面が反り上がって鋳型の内壁面から離れた場合や、鋳型と鋳片の凝固シェルとの間に存在するモールドフラックスフィルムが過剰に結晶化して、モールドフラックスフィルムと鋳型の内壁面との間に不均一な空隙が生じた場合があることが知られている。
【００８８】
今回の試験で使用した低炭素アルミキルド鋼は、凝固収縮が小さい鋼種である。そのため、本発明例１の鋳型を用いた鋳造で鋳型の温度変動が小さかったのは、モールドフラックスフィルムと鋳型内壁面との間の空隙が小さく保たれたことに起因し、すなわちモールドフラックスフィルムの充填性が高かったことを示すと考えられる。
【産業上の利用可能性】
【００８９】
本発明の連続鋳造用鋳型によれば、鉛直方向の振動に微細な水平方向の振動を付加した振動を鋳型に付与することができ、鋳型と凝固シェルとの間の摩擦抵抗を低減するとともに、鋳型と凝固シェルとの間におけるモールドフラックスフィルムの充填性を高めることができる。そのため、鋳型と凝固シェルの焼き付きを抑制するとともに、凝固シェルを安定して冷却することが可能である。また、本発明の連続鋳造用鋳型は、懸架部材として振動の付加に適した板バネを用いたものであり、ガタを有しないため高い耐久性を有する。
【００９０】
本発明の連続鋳造方法によれば、この連続鋳造用鋳型を用いるため、鋳片を長期間にわたって、安定して製造することができる。
【符号の説明】
【００９１】
１：鋳型、  １１：長辺銅板、  １２：短辺銅板、  １３：冷却箱、  ２：距離計、  
３：懸架部材、  ３１：鉛直板バネ、  ３２：水平板バネ、  ３３：傾斜板バネ、  
３４：引張装置、  ３５：水平板バネ、  ４：支持壁、  ５：支持台、  
６：鉛直駆動装置、  ７：水平駆動装置、  ８：ローラーエプロン
【図１】
2015093277.tif 000003
【図２】
2015093277.tif 000004
【図３】
2015093277.tif 000005
【図４】
2015093277.tif 000006